(57)【特許請求の範囲】
【請求項１】
トリアルコキシシランの酸加水分解生成物を含有する有機溶剤溶液からなる塗布液を基板上に塗布し、乾燥する操作を所望の膜厚が得られるまで複数回繰り返したのち、不活性雰囲気中、３５０〜５００℃で熱処理することにより膜厚２０００Å以上のシリカ系被膜を形成させるに当り、塗布液を塗布、乾燥する各操作ごとに、酸化性雰囲気下、塗膜表面のＳｉ−Ｈ結合がＳｉ−ＯＨ結合に変化するのに十分な時間、紫外線を照射し、各塗膜間の密着性を向上させることを特徴とするシリカ系厚膜被膜形成方法。
【請求項２】
トリアルコキシシランの酸加水分解生成物を含有する有機溶剤溶液からなる塗布液が、トリアルコキシシランを有機溶剤溶液中、酸触媒の存在下で加水分解処理して調製された溶媒除去後の被膜形成成分が、熱重量測定において重量増加を示す塗布液である請求項１記載のシリカ系厚膜被膜形成方法。
【請求項３】
溶媒除去後の被膜形成成分が熱重量測定において重量増加を示す塗布液が、トリアルコキシシランをＳｉＯ2換算１〜５重量％の濃度でアルキレングリコールジアルキルエーテル中に溶解し、この溶液中にトリアルコキシシラン１モル当り２．５〜３．０モルの水を加え、酸触媒の存在下に加水分解処理したのち、生成したアルコールの含有量を１５重量％以下に調整した溶液である請求項２記載のシリカ系厚膜被膜形成方法。
【発明の詳細な説明】
【０００１】
【発明の属する技術分野】
本発明は、半導体素子や液晶素子などの製造に必要な平坦化膜、層間絶縁膜、保護膜、配向膜、多層レジスト法の中間膜などに用いられるシリカ系被膜を、塗膜間の密着性のよい厚膜に、かつピンホールが生じることなく、効率よく形成させる方法に関するものである。
【０００２】
【従来の技術】
従来、半導体素子や液晶素子の製造に必要とされる平坦化膜、層間絶縁膜、保護膜、配向膜、多層レジスト法の中間膜にはシリカ系被膜が多用されている。
このようなシリカ系被膜を得るには気相成長法や塗布法がある。気相成長法は、特殊な装置を用いて基板表面にシリカを蒸着させ成長させる方法であり、高価な装置を必要とする上、大量生産される半導体素子、液晶素子の製造においてはスループットが低いなどの欠点を有している。
一方、塗布法は、アルコキシシランの加水分解物を有機溶剤に溶解した塗布液を基板上に塗布することによりシリカ系被膜を形成するものである。この塗布法は高価な装置を必要とせず、スループットにも優れるためこれまで広く利用されている。
【０００３】
このような塗布法に使用されるシリカ系被膜の形成用塗布液としては、例えばテトラアルコキシシランをアルコールを主体とする有機溶媒に溶解し、加水分解して得た塗布液やモノアルキルトリアルコキシシランなどの低級アルキル基を有するアルコキシシランを加水分解して得た塗布液が提案されており（特開昭６３−２４１０７６号公報）、これまでサブミクロン（約０．８μｍ）、ハーフミクロン（約０．５μｍ）の微細パターンによって製造される４メガディーラム、１６メガディーラムの半導体素子の製造においては、実用上十分に満足しうるものであった。
【０００４】
しかしながら、現在では、６４メガディーラム、１ギガディーラムとより集積度の高い半導体素子の量産が必要とされ、それに伴いパターンもより微細になり０．３５μｍ以下のものが要求されるようになってきた。
ところで、このような超微細化が進むと、前記アルコキシシランを加水分解して得た塗布液から得られるシリカ系被膜では、上層膜との密着性が不良になり、また金属配線層の腐食や、配線同士の短絡を生じ、素子の信頼性が低下するし、また、０．３５μｍ以下の超微細パターンを完全に埋めることができず、いわゆる「す」が発生するなど様々な問題を生じる。
【０００５】
本発明者らは、このような超微細パターンの作成に用いるために先にトリアルコキシシランの低濃度溶液から、高加水分解反応を行うことにより得られるシリカ系被膜形成用塗布液を提案したが（特開平９−１３７１２１号公報）、この塗布液は、一回塗布操作で得られる塗膜の膜厚がほぼ１０００Åにすぎず、所要の膜厚を得るには塗布操作を数回繰り返さなければならない。
そして、このような塗布操作の繰り返しを行うことは、作業時間が長くなる上に、塗膜と塗膜間の密着性を欠き、「はじき」によるピンホールを生じるという欠点を伴う。
【０００６】
【発明が解決しようとする課題】
本発明は、このような事情のもとで、塗膜間の密着性に優れ、かつピンホールのない厚膜のシリカ系被膜を、効率よく形成する方法を提供することを目的としてなされたものである。
【０００７】
【課題を解決するための手段】
本発明者らは、塗膜間の密着性に優れ、かつピンホールのないシリカ系厚膜被膜を効率よく形成する方法について鋭意研究を重ねた結果、トリアルコキシシランの酸加水分解生成物を含む塗布液を基板上に塗布、乾燥後、その表面に酸化性雰囲気下で紫外線を照射し、表面をＳｉ−Ｈ結合からＳｉ−ＯＨ結合に変化させたのち、さらに該塗布液を塗布する操作を複数回繰り返し、次いで不活性雰囲気中、特定の温度で熱処理することにより、その目的を達成しうることを見出し、この知見に基づいて本発明を完成するに至った。
【０００８】
すなわち、本発明は、トリアルコキシシランの酸加水分解生成物を含有する有機溶剤溶液からなる塗布液を基板上に塗布し、乾燥する操作を所望の膜厚が得られるまで複数回繰り返したのち、不活性雰囲気中、３５０〜５００℃で熱処理することにより膜厚２０００Å以上のシリカ系被膜を形成させるに当り、塗布液を塗布、乾燥する各操作ごとに、酸化性雰囲気下、塗膜表面のＳｉ−Ｈ結合がＳｉ−ＯＨ結合に変化するのに十分な時間、紫外線を照射し、各塗膜間の密着性を向上させることを特徴とするシリカ系厚膜被膜形成方法を提供するものである。
【０００９】
なお、水素シルセスキオキサン樹脂溶液を基板に塗布し、シリカ系被膜を形成する際に、紫外光を含むインコヒーレント光を照射する方法が提案されている（特開平４−２９８５４２号公報）。しかしながら、この方法は、急速熱処理により水素シルセスキオキサン樹脂溶液をシリカ系被膜に転化する方法、すなわち、被膜全体のＳｉ−Ｈ結合を壊し、Ｓｉ−ＯＨ結合に変化させる方法である。
【００１０】
これに対し、本発明は、シリカ系被膜中のＳｉ−Ｈ結合をなるべく残存させるべく、被膜表面のみをＳｉ−Ｈ結合から、Ｓｉ−ＯＨ結合に変化させ、これにより塗膜間の密着性を向上させ、ピンホールの発生を防ぐものである。したがって、目的において全く異なる技術である。
【００１１】
【発明の実施の形態】
本発明方法においては、シリカ系厚膜被膜を形成させるための塗布液として、トリアルコキシシランの酸加水分解生成物を含有する有機溶剤溶液が用いられる。
前記トリアルコキシシランとしては、例えばトリメトキシシラン、トリエトキシシラン、トリプロポキシシラン、トリブトキシシラン、ジエトキシモノメトキシシラン、モノメトキシジプロポキシシラン、ジブトキシモノメトキシシラン、エトキシメトキシプロポキシシラン、モノエトキシジメトキシシラン、モノエトキシジプロポキシシラン、ブトキシエトキシプロポキシシラン、ジメトキシモノプロポキシシラン、ジエトキシモノプロポキシシラン、モノブトキシジメトキシシランなどを挙げることができる。これらの中で実用上好ましい化合物は、トリメトキシシラン、トリエトキシシラン、トリプロポキシシラン、トリブトキシシランであり、中でも特にトリメトキシシラン、トリエトキシシランが好ましい。これらのトリアルコキシシランは単独で用いてもよいし、２種以上を組み合わせて用いてもよい。
【００１２】
また、前記有機溶剤としては特に制限はなく、様々な溶剤を用いることができるが、特にアルキレングリコールジアルキルエーテルが好ましい。このものを用いることにより、低級アルコールを溶媒として用いた従来方法におけるトリアルコキシシランのＨ−Ｓｉ基の分解反応や中間に生成するシラノールの水酸基がアルコキシ基に置換する反応を抑制することができ、ゲル化を防止することができる。
【００１３】
このアルキレングリコールジアルキルエーテルとしては、例えばエチレングリコールジメチルエーテル、エチレングリコールジエチルエーテル、エチレングリコールジプロピルエーテル、エチレングリコールジブチルエーテル、ジエチレングリコールジメチルエーテル、ジエチレングリコールジエチルエーテル、ジエチレングリコールジプロピルエーテル、ジエチレングリコールジブチルエーテル、プロピレングリコールジメチルエーテル、プロピレングリコールジエチルエーテル、プロピレングリコールジプロピルエーテル、プロピレングリコールジブチルエーテルなどのアルキレングリコールのジアルキルエーテル類を挙げることができる。これらの中で好ましいのはエチレングリコール又はプロピレングリコールのジアルキルエーテル特にジメチルエーテルである。これらの有機溶剤は、単独で用いてもよいし２種以上組み合わせて用いてもよい。その使用量については、トリアルコキシシランの１モルに対し、通常１０〜３０モル倍量の割合で用いられる。
【００１４】
本発明で用いる塗布液は、これらの有機溶剤中に前記トリアルコキシシランの酸加水分解生成物を含有するものであるが、特に、溶媒除去後の被膜形成成分が、熱重量測定（ＴＧ）において、重量増加を示すものが好ましい。また、このような塗布液は、赤外吸収スペクトルにおいて、通常３０００ｃｍ-1付近にピークを有していない。従来の塗布液、例えば特開平４−２１６８２７号公報記載の塗布液の場合は熱重量測定に際し、重量減少を示すし、赤外吸収スペクトルにおいて、３０００ｃｍ-1付近にピークを有し、残存アルコキシ基が存在していることを示している。
【００１５】
このような塗布液は、例えば以下に示す方法により、好ましく調製することができる。
まず、前記アルキレングリコールジアルキルエーテル中に、トリアルコキシシランを、ＳｉＯ2換算で１〜５重量％、好ましくは２〜４重量％の濃度になるように溶解する。これは反応系におけるＳｉＯ2換算濃度が多くなりすぎるとゲル化が起こり保存安定性が劣化するおそれがあるからである。その詳細な原因については不明であるが、反応系におけるＳｉＯ2換算濃度が小さい方が加水分解の反応がゆるやかに進み、Ｈ−Ｓｉ基が分解されにくいことから、ラダー構造を形成しやすいためであると思われる。
【００１６】
次に、トリアルコキシシランに水を反応させて加水分解を行うが、この水は、トリアルコキシシラン１モルに対し２．５〜３．０モル、好ましくは２．８〜３．０モルの範囲内の量で用いることが加水分解度を高めるために、有利である。この範囲より少なすぎると保存安定性は高くなるものの、加水分解度が低くなり加水分解物中の有機基の含有量が多くなり、被膜形成時のガスの発生が起こりやすくなるし、また、多すぎると保存安定性が悪くなる。
【００１７】
本発明方法においては、この加水分解は酸触媒の存在下で行われるが、その際に用いる酸触媒としては、従来、この種のシラン系被膜形成用塗布液製造に慣用されている有機酸又は無機酸を用いることができる。この有機酸の例としては、酢酸、プロピオン酸、酪酸などを、また無機酸の例としては、塩酸、硝酸、硫酸、リン酸などを挙げることができるが、特に硝酸が好ましい。
【００１８】
この場合、酸触媒を塗布液中の酸の濃度が、通常１〜２００ｐｐｍ、好ましくは、１〜４０ｐｐｍの範囲になるように加えるか、又は酸と加える水を混合し、酸水溶液として加えて、加水分解させる。
【００１９】
加水分解反応は、通常５〜１００時間程度で完了する。また、室温から７０℃を超えない温度で、アルコキシシラン化合物を含むアルキレングリコールジアルキルエーテルの中から選ばれる少なくとも１種の溶媒に水と酸触媒を滴下して反応させることにより、短い反応時間で反応を完了させることもできる。
【００２０】
本発明方法においては、溶媒にアルコールを用いずアルキレングリコールジアルキルエーテルの中から選ばれる少なくとも１種を用いたとしてもアルコキシシランの加水分解においてはアルコキシ基に相当するアルコールが必ず生成してくるので、反応系からこの生成してくるアルコールを除去しなければならない。具体的には、アルコールを塗布液中１５重量％以下、好ましくは８重量％以下まで除去する。アルコール分は少なければ少ないほど好ましく、アルコール分が１５重量％を超えて残存していると、Ｈ−Ｓｉ基と生成したアルコールが反応し、ＲＯ−Ｓｉ基が生成し、クラック限界が低下するし、被膜形成時にガスが発生し、前記したトラブルの原因となる。
アルコールの除去方法としては、真空度３０〜３００ｍｍＨｇ、好ましくは、５０〜２００ｍｍＨｇ、温度２０〜５０℃で２〜６時間減圧蒸留する方法が好適である。
【００２１】
本発明方法においては、まず、このようにして調製した塗布液を基板上に塗布、乾燥して塗膜を形成する。この際用いる基板としては特に制限はなく、形成されるシリカ被膜の用途に応じて適宜選ばれる。例えばシリコンウエーハ上にアルミニウムなどの金属配線層を有するもの（層間絶縁膜）、シリコンウエーハ上に金属配線層とその上にプラズマＣＶＤ法などによる層間絶縁膜を有するもの（平坦化膜）、多層レジスト法における下層レジスト（中間膜）、ガラス基板上にクロム層を有するもの（位相シフタ材料）、ガラス基板上にＩＴＯ（インジウムチンオキシド）などの透明導電膜を有するもの（保護膜、配向膜）などを用いることができる。なお、上記かっこ内は形成されるシリカ被膜の用途を示す。
【００２２】
これらの基板上に、該塗布液を塗布する方法としては、例えばスプレー法、スピンコート法、ディップコート法、ロールコート法など、任意の方法を用いることができるが、半導体素子製造には、通常スピンコート法が用いられる。
また、乾燥処理は、塗布液中の溶媒が揮散して塗膜が形成されればよく、その手段、温度、時間などについては特に制限はないが、一般的には、８０〜３００℃程度のホットプレート上で１〜６分間程度加熱すればよい。好ましくは、３段階以上、段階的に昇温するのが有利である。具体的には、大気中又は窒素などの不活性ガス雰囲気下、８０〜１２０℃程度のホットプレート上で３０秒〜２分間程度第１回目の乾燥処理を行ったのち、１３０〜２２０℃程度で３０秒〜２分間程度第２回目の乾燥処理を行い、さらに２３０〜３００℃程度で３０秒〜２分間程度第３回目の乾燥処理を行う。
このように３段階以上、好ましくは３〜６段階程度の段階的な乾燥処理を行うことにより、形成された塗膜の表面が均一なものとなる。
【００２３】
次に、このようにして形成された乾燥塗膜の表面に、酸化性雰囲気下、例えば大気中において、紫外線（波長１０〜４００ｎｍ）、好ましくは１８０〜２６０ｎｍ領域の遠紫外線を含む紫外線を１０秒〜３分間程度、好ましくは３０秒〜１分間照射する。
【００２４】
なお、この際の基板の温度は、ピンホールの発生にはあまり影響を与えないので、特に限定されないが、高すぎると目的とするシリカ系被膜に必要なＳｉ−Ｈ結合が破壊され、ＳｉＯ2となるので、通常、室温〜２５０℃が好ましい。すなわち、乾燥処理後、基板を一旦室温まで下げても差しつかえないし、乾燥後そのままホットプレート上で紫外線照射処理しても差しつかえない。
本発明においては、このような紫外線の照射によりＳｉ−Ｈ結合を有するシリカ系塗膜の表面にのみＳｉ−ＯＨ結合を生じさせる。そして、この水酸基の存在により上層に設けられるシリカ系塗膜との密着性を向上させることができ、ピンホールの発生を防ぐことができる。
【００２５】
本発明においては、さらに、前記塗布液を塗布する操作を複数回繰り返して所要の膜厚とする。なお、塗布液の塗布操作を複数回繰り返すごとに、前記のようにして紫外線照射処理を施した塗膜上に塗布液を塗布することが必要である。
【００２６】
本発明においては、このようにして所要の膜厚に形成された塗膜を、窒素などの不活性ガス雰囲気中、３５０〜５００℃の範囲の温度において熱処理する。この温度が３５０℃未満では、熱処理が不十分で、ち密なシリカ系被膜が得られないし、５００℃を超えると被膜中のＳｉ−Ｈ結合が破壊され、やはり、ち密な被膜が得られない。
このようにして、膜厚が２０００Å以上のシリカ系被膜が形成される。上限は特に制限はないが、今のところ８０００Å程度である。
【００２７】
形成されるシリカ系被膜の膜厚は、塗布液の固形分濃度や塗布方法などに左右され、また塗布操作を繰り返せば繰り返すほど、得られる被膜の膜厚は厚くなるので、目的に応じて、所要の膜厚が得られるように、塗布液、塗布方法、塗布操作の繰り返し回数を適宜調整すればよい。しかし、過度に繰り返し回数が多くなると、スループットが落ちるので、一回の塗布により得られる被膜の膜厚がなるべく厚くなるように調製した塗布液を用い、塗布操作の繰り返し回数をできだけ少なくして、所要の膜厚が得られるようにするのが有利である。
【００２８】
【発明の効果】
本発明方法によれば、塗膜間の密着性に優れ、かつピンホールのない膜厚２０００Å以上のシリカ系厚膜被膜を効率よく形成することができる。
本発明方法で形成されたシリカ系厚膜被膜は、例えばシリコンウエーハ上に設けられたアルミニウムなどの金属配線層上の層間絶縁膜、金属配線層と該金属配線層上に設けられたプラズマＣＶＤ法などの層間絶縁膜上の平坦化膜、多層レジスト法における下層レジストと上層レジストの間に設けられる中間膜、ガラス基板上に設けられたクロム層上の位相シフタ材料、液晶素子製造の際のガラス基板上に設けられたＩＴＯなどの透明導電膜上の保護膜、液晶の配向性を向上させるための配向膜などとして有用である。
【００２９】
【実施例】
次に、本発明を実施例によりさらに詳細に説明するが、本発明はこれらの例によってなんら限定されるものではない。
【００３０】
参考例１
ＳｉＯ2換算濃度３重量％のトリエトキシシラン７３．９ｇ（０．４５モル）をエチレングリコールジメチルエーテル８０２．０ｇ（９．０モル）に溶解し、かき混ぜた。次いで、これに純水２４．３ｇ（１．３５モル）と濃硝酸５ｐｐｍを混合したものを、ゆっくりかき混ぜながら滴下したのち、約３時間かき混ぜ、その後室温で６日間静置させて溶液を得た。
この溶液を１２０〜１４０ｍｍＨｇ、４０℃にて１時間減圧濃縮し、固形分濃度８重量％、エタノールの濃度１重量％の塗布液を調製した。
【００３１】
参考例２
特開平４−２１６８２７号公報の例９と同様にして４．０ｇ（０．０２４モル）のトリエトキシシラン、１２．２ｇのイソプロパノール、４．０ｇのｎ‐ブタノール及び５％塩酸水溶液の１滴を含む０．３３ｇ（０．０１８モル）の水を混ぜて溶液とし、この溶液を撹拌しそして６０〜７５℃に加熱した。この撹拌溶液を３０分間この温度に保ち、次いで冷却し溶液を得た。
【００３２】
参考例１で得た塗布液と参考例２で得た塗布液を乾燥機中１４０℃で６０分間乾燥させ、溶媒を揮散させ、固形物（乾燥物）を得た。この固形物をかき集め粉末状にしたものをアルミニウムパンに入れ、４０〜８００℃まで毎分１０℃で昇温し熱重量測定（ＴＧ）と示差熱分析測定（ＤＴＡ）を行った。
その結果を図２（参考例１対応）、図３（特開平４−２１６８２７号公報の例９対応）にそれぞれ示す。なお、下の曲線はＤＴＡ曲線、上の曲線はＴＧ曲線である。
【００３３】
これらから明らかなように、参考例１で得た塗布液の乾燥物は３６０℃付近で重量増加が始まり、８００℃昇温後４％の重量増加が認められた。一方、特開平４−２１６８２７号公報の例９で得た塗布液の乾燥物は８００℃昇温後９．３％の重量減少が認められた。
【００３４】
実施例１
（１）  参考例１で得た塗布液を、シリコンウエーハ上に金属配線層、該配線層上にＣＶＤ法による絶縁膜を設けた段差１．０μｍのパターンを有する基板上に、スピンナーにより２０００ｒｐｍで１０秒間塗布し、次いでホットプレート上で１００℃で１分間、２００℃で１分間、３００℃で１分間ずつ順次乾燥させ塗膜を得た。
この塗布時（ａｓ  Ｃｏａｔ）、１００℃における乾燥時、２００℃における乾燥時、３００℃における乾燥時における赤外吸収スペクトルを図１に示す。
これより塗布から３００℃までの乾燥においては、８４０ｃｍ-1付近と２２５０ｃｍ-1付近のＳｉ−Ｈに起因するピークが強く現われていることが分かる。
（２）  次いで、基板温度を室温まで下げ、（１）で得た塗膜に、紫外線照射処理装置Ｄｅｅｐ  ＵＶプロセッサー（日本電池社製）を用いて、大気中１８５〜２５４ｎｍの遠紫外線を含む紫外線を１分間照射した。
（３）  次に、参考例１で得た塗布液を（２）の紫外線照射後の塗膜上にスピンナーにより２０００ｒｐｍで１０秒間塗布し、次いでホットプレート上で１００℃で１分間、２００℃で１分間、３００℃で１分間ずつ順次乾燥させた。
（４）  この乾燥塗膜を、窒素雰囲気中にて４５０℃で３０分間熱処理し、シリカ系被膜を得た。この際の膜厚は５０００Åであった。また、（３）工程の後で、かつ（４）工程前に光学顕微鏡によりピンホールの有無を観察したところ、ピンホールはなく密着性は良好であった。また、この熱処理後の赤外吸収スペクトルを図１に示す。これより塗布から熱処理後においても８４０ｃｍ-1付近と２２５０ｃｍ-1付近のＳｉ−Ｈに起因するピークが現われていることが分かる。
【００３５】
実施例２
実施例１と同様に（１）、（２）及び（３）の工程を行い塗膜を得たのち、さらに（２）及び（３）の操作を繰り返し、最後に（４）の工程を行いシリカ系被膜を得た。このときの膜厚は７５００Åであった。また、それぞれ（３）工程の後に光学顕微鏡によりピンホールの有無を観察したところ、ともにピンホールはなく密着性は良好であった。
【００３６】
比較例１
実施例１において、（２）の紫外線照射工程を行わなかったこと以外は、実施例１と同様にして、シリカ系被膜を得た。この際の膜厚は５０００Åであった。また、（３）工程の後で、かつ（４）工程前に光学顕微鏡によりピンホールの有無を観察したところ、ピンホールが発生しており、密着性は不良であった。
【００３７】
比較例２
実施例２において、（２）の紫外線照射工程を行わなかったこと以外は、実施例２と同様にして、シリカ系被膜を得た。この際の膜厚は７５００Åであった。また、それぞれ（３）工程の後に光学顕微鏡によりピンホールの有無を観察したところ、ピンホールが発生しており、密着性は不良であった。
【図面の簡単な説明】
【図１】  各工程におけるシリカ系被膜の１例の赤外吸収スペクトル図。
【図２】  参考例１の塗布液から得た固形分のＤＴＡ曲線及びＴＧ曲線。
【図３】  参考例２の塗布液から得た固形分のＤＴＡ曲線及びＴＧ曲線。
【図１】
0003909912.tif 000002
【図２】
0003909912.tif 000003
【図３】
0003909912.tif 000004